(57)【特許請求の範囲】
【請求項１】
基板上に物質を気相堆積させるために試薬ガスを該基板に送達する方法であって、前記基板に向けて試薬ガス流を放出することを有し、前記試薬ガス流は少なくとも部分的にシースガス流内に被包されており、前記試薬ガスは周期律表のＩＩＩ族の元素の塩化物を含み、前記基板は前記試薬ガス流および前記シースガス流に面して配置され、
前記基板が堆積システムの成長チャンバー内に配置され、前記堆積システムは反応アセンブリを有しており、該反応アセンブリは成長チャンバー内に配置されており、前記反応アセンブリは、ガレット出口およびシース出口を有し、試薬ガスは前記ガレット出口から流出し、シースガスは前記シース出口から流出し、前記ガレット出口およびシース出口のいずれも前記基板に面して向けられている方法。
【請求項２】
前記シースガスが不活性ガスからなる請求項１に記載の方法。
【請求項３】
前記シースガスが、アルゴン、窒素、ヘリウムおよび水素のうちから選択される請求項１に記載の方法。
【請求項４】
試薬ガス流が、シースガス流とほぼ同軸である請求項１に記載の方法。
【請求項５】
シースガスが試薬ガスの導管として作用する請求項１に記載の方法。
【請求項６】
シースガスが試薬ガスの堆積を減少させる請求項１に記載の方法。
【請求項７】
シースガスが試薬ガスの尚早な反応を防止する請求項１に記載の方法。
【請求項８】
シース出口およびガレット出口が、基板に向けて複合ガス流を放出するのに適合された複合ガスノズルを有し、前記複合ガス流はシースガスと試薬ガスとからなる請求項１に記載の方法。
【発明の詳細な説明】
【０００１】
（発明の分野）
本発明は気相堆積の分野に関する。本発明はさらに、基板上でのエピタキシャル成長用ガス供給システムに関するものである。本発明はさらに、ハイドライド気相エピタキシーで有用な複合ガス流生成のための反応アセンブリに関する。本発明はさらに、気相堆積のために基板に試薬ガスを供給する方法に関するものである。
【０００２】
（背景技術）
ハイドライド気相エピタキシー（ＨＶＰＥ）は現在もなお、窒化ガリウム（ＧａＮ）などの各種半導体のエピタキシャル成長において重要な技術である。そのようなシステムでは、塩化ガリウム（ＧａＣｌ）とアンモニア（ＮＨ3）の間の高温気相反応によって成長が進行する。アンモニアは標準的なガス源から供給され、ＧａＣｌは７５０〜８５０℃に加熱した加熱液体ガリウム（Ｇａ）供給源上に塩化水素（ＨＣｌ）ガスを通すことにより生成される。そうして生成したＧａＣｌを、一般的には配管アセンブリを通して基板に送らなければならない。
【０００３】
例えばＨＶＰＥシステムにおける従来技術のＧａＣｌ生成および移動に関連する一つの重要な問題点は、システムの各種構成要素上への固体ＧａＣｌの望ましくない堆積である。ＧａＣｌは５００℃を超える高い気化温度を有することから、その温度以下の表面に堆積する傾向がある。そのような無作為な堆積は、アンモニアとの反応のための基板に送られる有用なＧａＣｌの量を減少させることから、エピタキシャル成長に利用できるＧａＮの量を減少させることになる。さらに、ＧａＣｌの堆積物はガス供給システム内に堆積して、最終的に試薬の有効な流れを遮断する。システム内で大量の試薬を移動させなければならないので、基板上でのエピタキシャル成長速度が大きいＨＶＰＥシステムでは、望ましくない堆積が特に問題となる。結果的に、システムを頻繁にクリーニングして、望ましくない堆積物を除去する必要がある。ＨＶＰＥシステムおよび装置構成要素のクリーニングおよび保守は、困難で費用が掛り、時間を要し、危険な作業である。さらに、基板上に厚いＧａＮ層を堆積させることが望まれる場合、１回の成長サイクルの過程で望ましくない堆積が問題となるレベルに達することがあり得るが、ＨＶＰＥシステムのクリーニングおよび保守は、成長サイクルが完了した後でなければ行うことができない。
【０００４】
ＨＶＰＥシステムでのＧａＣｌ堆積を回避するための従来技術の方法では、例えば配管、ライン、ノズルなどの全てのシステム要素を高温まで加熱することを必要としていた。それによってシステムの設計が複雑となり、操作上の問題やコスト上昇が生じていた。特に、ＧａＣｌ堆積を防止するために高温を用いることにより、システムの設計および操作において制限が生じ、一般的にはＧａＣｌは、堆積が行われるべき基板に非常に近接して配置されたチャンバ内で生成しなければならない。
【０００５】
従来技術のＨＶＰＥシステムおよび方法に関連する別の欠点は、原料ガスまたは試薬ガスが多くの場合、尚早に、すなわち基板に到達する前に反応するということである。例えば、ＧａＣｌとアンモニアが結合して、基板以外の表面上にＧａＮを形成する傾向がある。そのような尚早な堆積によって、エピタキシャル層の成長速度が低下するだけでなく、例えば反応器または成長チャンバの壁面上に望ましくないＧａＮ堆積を生じる。望ましくないＧａＮ堆積によってシステムの閉塞がもたらされ得、ＧａＣｌ生成チャンバと基板との間の距離も制限される。尚早な堆積または目標外の堆積を回避するための従来技術における試みは、Ｇａを１０００〜１１００℃という反応温度より十分低く維持することに焦点を当てていた。しかしながら、特にＧａＣｌ蒸発温度より高温に加熱しながら行わなければならないことから、これは困難である。
【０００６】
本発明は、従来技術の化学気相堆積システムおよび方法での試薬（例えばＧａＣｌ）と反応生成物（例えばＧａＮ）の両方の尚早な堆積または目標外の堆積に関連する問題を克服するものである。
【０００７】
（発明の概要）
以上の内容を鑑みて本発明の目的は、気相堆積におけるガス流生成方法を提供することにある。
本発明の１つの特徴は、エピタキシー系における基板方向に流れる複合ガス流を生成させる方法を提供することにある。
【０００８】
本発明の別の特徴は、ガレット（ｇｕｌｌｅｔ）出口およびシース（ｓｈｅａｔｈ）出口を有する反応アセンブリを提供することにある。
本発明の別の特徴は、堆積システムにおける試薬ガスの尚早な堆積を防止するシース状ガス流を提供することにある。
【０００９】
本発明の別の特徴は、気相堆積時の試薬の尚早な反応を防止するシースガス流を提供することにある。
本発明の別の特徴は、ＨＶＰＥシステムでのエピタキシャル成長のための有効な試薬ガスの使用を促進する方法を提供することにある。
【００１０】
本発明の一つの利点は、ハイドライド気相エピタキシー時の目標外の堆積を防止するＨＶＰＥシステムが提供されるということである。
本発明の別の利点は、シース出口によって少なくとも一部を取り囲まれたガレット出口を有する反応アセンブリが提供されるということである。
【００１１】
本発明の別の利点は、複合ガス流を生成する反応アセンブリが提供されるということである。
本発明のさらに別の利点は、試薬ガスを包むシースガスを有する複合ガス流が提供されるということである。
【００１２】
本発明のさらに別の利点は、外包するシースガスおよび包まれた試薬ガスを有する複合ガス流を生成させる方法が提供されるということである。
本発明のさらに別の利点は、不活性キャリアガスおよびＨＣｌなどの腐食性エッチングガスの複合シースガスを導入する方法が提供されるということである。腐食性エッチングガスは、堆積する窒化物薄膜の成長速度に影響し、高度の結晶特性を有する非常に均一な薄膜を形成させることができる。不活性キャリアガスと組み合わせて腐食性エッチングガスを導入することの第２の利点は、エッチングガスが反応アセンブリの射出部分またはその近くでの窒化物堆積物の蓄積を防止し、気相堆積装置クリーニングに関連する保守が低減されるという点である。
【００１３】
上記および他の目的、利点および特徴は、成長チャンバ内で基板上に気相堆積を行う方法であって、ａ）成長チャンバを含む気相堆積システムを提供する工程と、ｂ）成長チャンバ内に基板を配置する工程と、ｃ）成長チャンバ内に試薬ガス流を導入する工程とを有し、前記試薬ガス流が少なくとも部分的にシースガス流に包まれている方法を提供することにより達成される。
【００１４】
上記および他の目的、利点および特徴は、ａ）前記反応アセンブリがシースと、前記シース内に配置された反応チャンバと、前記シースに連なるシース入口と、前記反応チャンバに連なるガレット入口と、前記シースから連なるシース出口と、前記反応チャンバから連なるガレット出口とを有する反応アセンブリを提供する工程と、ｂ）前記ガレット出口から試薬ガスを放出する工程と、ｃ）工程ｂ）と同時に、前記シース出口からシースガスを放出させる工程とを有する複合ガス流生成方法を提供することにより達成される。
【００１５】
上記および他の目的、利点および特徴は、基板上に材料を気相堆積させるシステムであって、成長チャンバ入口を備え、かつ前記基板を収納するよう適合された成長チャンバと、シース、前記シース内に配置された反応チャンバ、前記シースに連なるシース入口、前記反応チャンバに連なるガレット入口、前記シースから連なるシース出口、および前記反応チャンバから連なるガレット出口を含む反応アセンブリとを有するシステムを提供することにより達成される。
【００１６】
上記および他の目的、利点および特徴は、部分的には以下の説明に記載されており、部分的には以下の記載を検討することにより、当業者には明らかとなるか、あるいは本発明を実施することが理解できよう。本発明の利点は、添付の特許請求の範囲に詳細に示したように実現および達成することができる。
【００１７】
（好ましい実施形態の詳細な説明）
実例を目的として、主としてＧａＮまたは同様の材料の気相堆積のための水平ＨＶＰＥシステムに関連して本発明を説明する。しかしながら本発明は、垂直ＨＶＰＥシステムを含む他の気相堆積システム、ならびに窒化ガリウム以外の材料の気相堆積にも適用可能である。
【００１８】
図面を参照すると、図１は、従来技術によるＨＶＰＥシステム８の概略図であり、この図においてシステム８には従来技術の反応アセンブリ２６を備える。システム８にはさらに、成長チャンバ入口２２および成長チャンバ出口１９を有する反応器すなわち成長チャンバ２１を備える。反応アセンブリ２６は、入口、試薬ガス生成チャンバ、および出口（図示せず）を備える。前駆体ガスをアセンブリ２６の生成チャンバ内に導入する。生成チャンバ内で生成された試薬ガスはアセンブリ２６の出口から放出され、成長チャンバ２１内に配置された基板１４に向かって案内される。
【００１９】
システム８は、完全に炉２４内に収容され得る。エピタキシャル堆積は、反応器２１内に導入される原料ガスまたは試薬ガスの気相反応によって進行する。ＧａＣｌなどの試薬ガスは、反応アセンブリ２６を通って基板１４方向に放出され得、アンモニアは成長チャンバ入口２２を介して成長チャンバ２１内に導入され得る。ガス流の方向は、矢印５で示してある。試薬ガスは、好ましくは、成長チャンバ２１内でアンモニアと反応してそれぞれの窒化物、すなわちＧａＮ、ＩｎＮまたはＡｌＮを形成するＧａＣｌ、ＩｎＣｌまたはＡｌＣｌの一塩化物であるが、試薬ガスはガリウム、インジウムおよびアルミニウムの三塩化物でもある。これらの反応生成物の一部が目標基板上に堆積する。反応生成物のさらに別の一部は、上記で記載したように、目標外の表面上（例えば、チャンバ２１の壁２３）に試薬ガスとともに堆積する。
【００２０】
図２は、本発明による、反応アセンブリ３０を備えるＨＶＰＥシステム１０を示す概略図である。システム１０は、完全に二領域炉２４内に収容され得る。（ただし、同様に単一領域炉を用いることもできる）。内部炉２４は、一般的には石英製の成長チャンバ２１である。成長チャンバ２１には加熱された基板１４を収容しており、該基板１４上ではＧａＣｌとＮＨ3との間の気相反応によってＧａＮのエピタキシャル堆積が進行する。アンモニアガスは、例えば標準的なガス源から、成長チャンバ２１の入口２２を介して直接供給される。他方、ＧａＣｌは、反応アセンブリ３０内で生成される。試薬ガス流の方向は矢印５で示してある。
【００２１】
図３Ａには、本発明による反応アセンブリ３０の側面図を示してある。反応アセンブリ３０は、シース入口３２ａおよびシース出口３２ｂを有するシース３６、ならびにガレット入口３４ａおよびガレット出口３４ｂを有する一次反応チャンバすなわちガレット３８を備える。一次反応チャンバ３８は、シース３６によって囲まれていてもよいし、あるいは包まれていてもよい。
【００２２】
一次反応チャンバ３８、ガレット入口３４ａおよびガレット出口３４ｂは、例えば石英から形成され得る。一次反応チャンバ３８、ガレット入口３４ａおよびガレット出口３４ｂは、好ましくは、それぞれ１０〜２５、６〜１３および５〜１５ｍｍの範囲の直径を有する。より好ましくは、一次反応チャンバ３８は約１５〜３０ｍｍの直径を有し、ガレット出口３４ｂは約１０〜２０ｍｍの直径を有する。シース３６は好ましくは石英から形成され、好ましくは約２０〜約３０ｍｍの範囲の直径を有する。
【００２３】
反応アセンブリ３０は、基端３０ａおよび先端３０ｂを備える。好ましくは基端３０ａは封止されており、成長チャンバ入口２２に係合されており、反応アセンブリ３０のかなりの部分が成長チャンバ内に入っている。あるいは基端３０ａはやはり封止されており、成長チャンバ入口に対して先端３０ｂにおいて係合しており（図示せず）、反応アセンブリ３０は実質的に成長チャンバ外に位置してもよい。好ましくは、ガレット出口３４ｂはシース出口３２ｂによって少なくとも部分的に取り囲まれている。より好ましくは、ガレット出口３４ｂは、シース出口３２ｂによって完全に取り囲まれている。現在最も好ましい実施形態によれば、ガレット出口３４ｂはシース出口３２ｂと同軸である。ガレット出口３４ｂとシース出口３２ｂはともに、以下に説明するように、目標基板（例えば基板１４）の方向に複合ガス流を放出させることが可能な複合ノズル３３（図３Ｄ）を有する。
【００２４】
使用において、反応チャンバ３８は、周期律表のＩＩＩ族の金属などの反応物４０を収容する。より好ましくは、チャンバ３８は、溶融ガリウム、インジウムまたはアルミニウムが収容される。本発明の現在好ましい実施形態によれば、チャンバ３８には液体ガリウムが含まれる。Ｇａなどの金属を、アセンブリ３０のガレット出口３４ｂを介して反応チャンバ３８に導入し得、次に反応チャンバ３８中で金属を加熱し得る。チャンバ３８での液体Ｇａの温度は好ましくは、約７５０℃〜約９００℃の範囲であり、より好ましくは約８００℃の温度である。
【００２５】
例えばＨＣｌなどの調整された前駆体ガス流をチャンバ３８に導入する。前駆体ガス流の方向は矢印５’によって示されている。ＨＣｌが液体Ｇａ上を通過してＧａＣｌを形成する（反応の副生成物として水素が形成される）。ＧａＣｌ流はガレット出口３４ｂから放出される。同時に、ほぼ一定のキャリアガス流すなわちシースガス流を、シース入口３２ａを介してシース３６内に導入し、シースガスをシース出口３２ｂから放出させ得る。シースガスは好ましくは、窒素、アルゴン、ヘリウムまたは水素のうちから選択される不活性ガスである。シースガスはまた、ＨＣｌと混合された不活性ガスでもある。シースガスと混合されたＨＣｌは窒化物をエッチングし、その窒化物は同時に成長チャンバ内で堆積し、得られる薄膜の形態および結晶性の程度に大きく影響し得る。矢印５’’はシースガス流の方向を示している。試薬ガス（例えばＧａＣｌ）がガレット出口３２ｂから流出すると、試薬ガスはシース出口３２ｂから流れるシースガスによって包まれて、複合ガス流を形成する（図４Ａ、図４Ｂ）。
【００２６】
図３Ｂは、シース３６、シース入口３２ａおよびガレット入口３４ａを含む反応アセンブリ３０の線３Ｂ−３Ｂ（図３Ａ）における断面図を示している。ガレット入口３４ａは、図３Ｂでは、シース入口３２ａによって囲まれた形で図示してある。しかしながら、シース入口３２ａおよびガレット入口３４ａについては、本発明において別の配置が可能である。例えば、シース入口３２ａおよびガレット入口３４ａのほぼ共直線的な配列が可能である。
【００２７】
図３Ｃは、本発明による、図３Ａの反応アセンブリ３０の線３Ｃ−３Ｃにおける断面図を示している。ガレットまたは反応チャンバ３８は、例えば液体ガリウムなどの反応物４０用の貯蔵槽として作用する。
【００２８】
反応チャンバ３８は図３Ｃでは、シース３６によって包まれているように示してあるが、他の配置も可能である。例えば、シース３６は、反応チャンバ３８に対して隣接して、またはほぼ平行に配置し得る。
【００２９】
図３Ｄは、図３Ａの反応アセンブリ３０の線３Ｄ−３Ｄにおける断面図であり、シース出口３２ｂおよびガレット出口３４ｂを示している。シース出口３２ｂおよびガレット出口３４ｂは、複合ノズル３３を共有している。複合ノズル３３は、複合ガス流４２を放出するのに適合されている（図４Ａ〜Ｂ）。
【００３０】
シース出口３２ｂは、図３Ｄではガレット出口３４ｂを取り囲むように示されているが、本発明においては他の配置も可能である。例えば、シース３６は、少なくとも部分的にガレット出口３４ｂを取り囲んでいるほぼ円形のシース出口３２ｂ内へと延び得る。本発明の現在好ましい実施形態によれば、ガレット出口３４ｂは、シース出口３２ｂによって取り囲まれ、かつシース出口３２ｂと同軸である。
【００３１】
図４Ａは、本発明による、反応アセンブリ３０からの複合ガス流４２の放出を模式的に表している。複合ガス流４２は、サセプター１２上に取り付けられた基板１４に向かって複合ノズル３３から放出される。複合ガス流４２は、ガレット出口３４ｂから発出する試薬ガス流４４と、シース出口３２ｂから流れ出るシースガスすなわちキャリアガス流４６とからなる。複合ガス流４２においては、試薬ガス４４は少なくとも部分的にシースガス４６によって包まれている。
【００３２】
図４Ｂは、図４Ａの複合ガス流４２の４Ｂ−４Ｂ線における断面図であり、試薬ガス４４はシースガス４６によって完全に包囲されているように示されている。現在の好ましい実施形態によれば、試薬ガス４４は基板１４に向かってシースガス内においてほぼ同心的に流れる。複合ガス流４２が基板１４に近づくと、高温の基板が存在することにより乱流が生じ、該乱流がシースガス４６の保護層を破壊して、それによって試薬ガス４４を例えば成長チャンバ入口２２を介して成長チャンバ２１中に導入されたアンモニアガスと反応させることが可能である。
【００３３】
複合ガス流４２の一例によれば、試薬ガス４４としてはＧａＣｌがあり、シースガス４６としては、窒素、アルゴン、ヘリウムおよび水素などの不活性ガスがある。複合ガス流４２が基板１４付近で乱流を受けると、同心流が乱されて、ＧａＣｌがアンモニアガスと反応してＧａＮを形成すること可能である。しかしながらその箇所よりも前では、不活性ガスがＧａＣｌを保護して、例えば成長チャンバ２１の壁２３上でのＧａＣｌの望ましくない堆積を防止する。このシステム構成要素上における試薬ガス堆積の防止は、ガレット出口３４ｂの場合には特に有用であり、そのような防止が行われないと堆積物が蓄積して、結果的に出口３４ｂからの試薬ガスの流れを制限する傾向にある。反応アセンブリ３０のさらに別の利点は、シースガス４６によって、試薬ガス４４（例えばＧａＣｌ）が基板１４に到達する前にアンモニアと混合されることが防止され、それによってＧａＮの尚早な生成および堆積が回避される。
【００３４】
再度図４Ｂを参照すると、本発明のガス供給システムの二重流設計により、不活性シースガス４６とともに腐食性エッチングガスを導入することができる。腐食性エッチングガスは好ましくはＨＣｌであるが、ＨＮＯ3、Ｈ2ＳＯ4、ＮＦ3およびＳＦ6、または金属窒化物をエッチングすることが知られている任意のエッチングガスであってもよい。シースガス流中の腐食性エッチングガスを制御して、基板上に堆積する金属窒化物の異なるエッチング速度をもたらすことが可能である。堆積時の金属窒化物エッチングは、生成される金属窒化物の成長速度ならびに形態に大きく影響し得る。さらに、シースガス流中に腐食性エッチングガスを導入することにより、そこからガスが成長チャンバ内に導入されるガス導入システムの末端における材料堆積が防止される。従来のシステムでは、システムの高温領域で腐食性エッチングガスを導入して蓄積を防止する簡便な方法は得られない。
【００３５】
図５には、本発明の別の実施形態による、基板に試薬ガスを供給する方法を模式的に示してある。工程５０では、気相堆積システムの成長チャンバ内での基板の配列を行う。工程５２では、基板に向けて試薬ガス流の放出を行う。試薬ガスは、例えばＧａＣｌ、ＩｎＣｌ、ＡｌＣｌ、ＧａＣｌ3、ＩｎＣｌ3、ＡｌＣｌ3などの周期律表のＩＩＩ族元素の塩化物などであり得る。基板方向に放出される試薬ガス流は、少なくとも部分的に、不活性シース（すなわちキャリア）ガス流または不活性シースガス／酸（ＨＣｌ）混合ガス流内に包まれている。
【００３６】
試薬ガス流およびシースガス流が一体となって複合ガス流を形成している。シースガスには、アルゴン、窒素、ヘリウムおよび水素あるいは不活性ガスの組合せなどのガスが含まれる。シースガスは、成長チャンバ内で試薬ガスが加熱された基板に向かって放出される際、その試薬ガスのための導管としての役目を果たし得る。シースガスは試薬ガスが固体として堆積するのを防止し、試薬ガスがアンモニアなどの他のガスと尚早に反応するのを防止する（工程５４）。工程５４では、気相堆積システムの成長チャンバへのアンモニアガスの導入を行う。複合ガス流が加熱された基板に近づくと、乱流によってシースガスが乱されることにより、試薬ガスがアンモニアガスと反応することが可能となる。
【００３７】
図６には、本発明の別の実施形態による基板上への気相堆積方法に関与する一連の工程を模式的に示してある。工程６０では堆積システムが準備される。工程６０で準備される堆積システムは、成長チャンバおよび反応アセンブリを備え、さらにはシステム１０に関して上記で記載した他の構成要素または特徴を有してもよい（図２）。一実施形態によれば、工程６０で提供される堆積システムは、ＧａＮまたはＩｎＮなどのエピタキシャル堆積用のＨＶＰＥシステムである。工程６２では、堆積システムの成長チャンバ内で基板を配置することを伴う。基板は好ましくは、サファイアあるいは緩衝層を有するサファイア基板である。工程６４は、反応アセンブリの複合ノズルから成長チャンバ内への試薬ガス流導入を行うことを伴う。成長チャンバ内に導入された試薬ガスは少なくとも部分的に、シースガスによって包まれている。試薬ガスとシースガスが一体となって複合ガス流を形成し、それが複合ノズルから放出される。試薬ガスは好ましくはＧａＣｌ、ＩｎＣｌまたはＡｌＣｌ、最も好ましくはＧａＣｌであり、シースガスとしては、不活性ガス、好ましくは窒素などがある。複合ガス流は基板方向に放出される。基板付近では、乱流によって複合ガス流の完全性が乱され、試薬ガスはアンモニアガスと反応することが可能となり、それによって基板表面への堆積が生じる。
【００３８】
図７には、本発明の別の実施形態による複合ガス流生成方法に関与する一連の工程を示してある。工程７０では反応アセンブリが準備される。工程７０で準備される反応アセンブリは、シースと、そのシース内に配置された反応チャンバと、シースに連なるシース入口と、反応チャンバに連なるガレット入口と、シースから連なるシース出口と、反応チャンバから連なるガレット出口とを備える。
【００３９】
Ｇａ、ＩｎおよびＡｌのうちから選択されるものなどの金属元素を反応チャンバ内へ導入して加熱し、溶融金属を収容する貯蔵槽を提供する。液体Ｇａの場合、Ｇａの温度を約８００℃に維持する。ガレット入口を介して反応チャンバ内に導入されるＨＣｌなどの前駆体ガスの調整された流れが溶融金属と反応して、試薬ガスを形成する（例えばＧａＣｌ）。次に、試薬ガスは工程７４でガレット出口から放出される。同時に工程７６に従って、例えば窒素などのシースガスの一定流が反応アセンブリのシース内に放出され、さらにシース出口から放出される。シース出口から放出されたシースガスおよびガレット出口から放出された試薬ガスは一体となって、基板方向に放出される複合ガス流を形成する。複合ガス流のシースガスは少なくとも部分的に試薬ガスを取り囲んでいることにより、尚早な堆積および試薬ガスの反応が防止される。
【００４０】
図７の方法の好ましい実施形態では、試薬ガスが加熱された基板付近に到達するまでは、試薬ガスは複合ガス流内でシースガスとほぼ同軸である。その後、加熱された基板によって生じる乱流によってシースガスが乱され、試薬ガスは成長チャンバ内でアンモニアガスと混合することが可能である。
【００４１】
以上、特に水平ＨＶＰＥシステムによる窒化ガリウムなどの窒化物の堆積に関して本発明を説明してきた。しかしながら本発明はまた、他の材料および堆積方法、ならびに反応器形状にも適用可能である。例えば、本発明の反応アセンブリは垂直ＨＶＰＥシステムにも同様に適用可能である。
【００４２】
以上の実施形態は単に例示を目的としたものであり、本発明を限定するものと解釈すべきではない。本教示は、他の種類の装置および方法に適用可能である。本発明の記載は説明を目的としたものであって、添付の特許請求の範囲を限定するものではない。当業者には、多くの別例、修正および変更は明らかであろう。
【図面の簡単な説明】
【図１】  従来技術による従来技術の反応アセンブリを備えるＨＶＰＥシステムの概略図。
【図２】  本発明による反応アセンブリを備えるＨＶＰＥシステムの概略図。
【図３Ａ】  本発明の一実施形態による反応アセンブリの側面図。
【図３Ｂ】  本発明による図３Ａの反応アセンブリの３Ｂ−３Ｂ線における断面図。
【図３Ｃ】  本発明による図３Ａの反応アセンブリの３Ｃ−３Ｃ線における断面図。
【図３Ｄ】  本発明による図３Ａの反応アセンブリの３Ｄ−３Ｄ線における断面図。
【図４Ａ】  本発明による、反応アセンブリから基板に向かう複合ガス流の放出を示す概略図。
【図４Ｂ】  図４Ａの複合ガス流の４Ｂ−４Ｂ線における断面図。
【図５】  本発明の別の実施形態による、基板に試薬ガスを送る方法を示す概略図。
【図６】  本発明の一実施形態による、基板上への気相堆積の方法に関与する一連の工程を示す概略図。
【図７】  本発明の別の実施形態による、複合ガス流を生成させる方法に関与する一連の工程を示す概略図。
【図１】
0004818515.tif 000002
【図２】
0004818515.tif 000003
【図３Ａ】
0004818515.tif 000004
【図３Ｂ】
0004818515.tif 000005
【図３Ｃ】
0004818515.tif 000006
【図３Ｄ】
0004818515.tif 000007
【図４Ａ】
0004818515.tif 000008
【図４Ｂ】
0004818515.tif 000009
【図５】
0004818515.tif 000010
【図６】
0004818515.tif 000011
【図７】
0004818515.tif 000012